(57)【要約】【課題】出射される光の色味変化を抑制することが可能な導光板を提供する。【解決手段】側端面から入射された光を面方向に拡散する導光板であって、出射面と、表面に凹凸パターンを有し、出射面に対向する反射面とを備え、青色色素を含有する熱可塑性樹脂により形成される。【選択図】図１
2014086387.tif 000002
【特許請求の範囲】
【請求項１】
側端面から入射された光を面方向に拡散する導光板であって、
出射面と、
表面に凹凸パターンを有し、前記出射面に対向する反射面とを備え、
青色色素を含有する熱可塑性樹脂により形成される、導光板。
【請求項２】
前記出射面を含む第１の層と、
前記反射面を含み、前記第１の層に積層される第２の層とを含み、
前記第２の層が前記青色色素を含有する、請求項１に記載の導光板。
【請求項３】
前記導光板中を導波する光の波長４００ｎｍ、５００ｎｍにおける吸収係数α（ｃｍ-1）が、０．００＜α＜０．１０、波長６００ｎｍにおける吸収係数α（ｃｍ-1）が、０．０５＜α＜０．５０、波長７００ｎｍにおける吸収係数α（ｃｍ-1）が、０．００＜α＜０．５０を満たすことを特徴とする、請求項１または２に記載の導光板。
【請求項４】
前記反射面に形成される前記凹凸パターンは、光源から前記側端面と直交する方向に離れるにつれて面積率が漸次増加するように単位ドットを複数配置してなり、
前記単位ドットの高さｈ１と幅Ｗ１との比であるアスペクト比ｈ１／Ｗ１が、０．１≦ｈ１／Ｗ１≦０．５を満たすことを特徴とする、請求項１から３のいずれかに記載の導光板。
【請求項５】
前記出射面の表面には、凹凸パターンがさらに形成されており、
前記出射面に形成される前記凹凸パターンは、光源から前記側端面と直交する方向に所定の単位パターンを複数配置してなり、
前記単位パターンの高さｈ２と幅Ｗ２の比であるアスペクト比ｈ２／Ｗ２が、０．２≦ｈ２／Ｗ２≦０．５を満たすことを特徴とする、請求項１から４のいずれかに記載の導光板。
【請求項６】
請求項１から５のいずれかに記載の導光板を備える、バックライトユニット。
【請求項７】
請求項６に記載のバックライトユニットを備える、表示装置。
【発明の詳細な説明】
【技術分野】
【０００１】
本発明は、光路制御に用いられる導光板、該導光板を用いたバックライトユニット、該バックライトユニットを組み込んだ表示装置に関する。
【背景技術】
【０００２】
表示装置において、バックライト方式が提案されている。バックライト方式は、図柄を変更するパネル（液晶パネルなど）の背面側（観察者側とは反対側）に光源を配置し、パネル背面からの光でパネルを照明する方式である。
【０００３】
バックライト方式にて用いるバックライトユニットでは、導光板の直下に光源を配置する「直下型方式」、導光板の側端面に光源を配置する「エッジライト方式」などが提案されている。
【０００４】
また、液晶表示装置は、薄型、軽量、低消費電力であることが市場ニーズとして強く要請されている。エッジライト方式は、光源を導光板の側端面に配置するため、薄型化、軽量化が容易である。また、消費電力削減のために光源の個数を減らしても、直下型方式のように光源間の暗部が発生しないため、市場のニーズに合致する。そのため、液晶表示装置に搭載されるバックライトユニットは、エッジライト方式が主流となっている。
【０００５】
エッジライト方式では、光出射面と対向する反射面に、ドット状の光拡散材含有インクが塗布された光立ち上げ用の反射パターンが形成された導光板が用いられる場合がある。この場合、導光板の光出射面を均一に発光させるため、光源から離れた領域の輝度を大きくすることが行われている。光源から離れた領域の輝度を向上する方法として、例えば、光源に近い領域に塗布されるドットの径を小さくする方法（例えば、特許文献１参照）や、密度を下げるなどの方法がある。このように、光源からの距離に応じて反射パターンを変化させることによって、光源に近い領域の光の拡散量を小さくし、光源から離れた領域の光の拡散量を大きくすることができ、光出射面の発光を均一にすることができる。このようなドットの塗布は、スクリーン印刷などによって行われている。
【０００６】
しかしながら、印刷によるドット状の反射パターンを形成する場合、ドット径が約０．１ｍｍ以下になると、連続印刷により目詰まりが生じやすくなり、量産するとパターンがかすれる。したがって、ドットの径による輝度の調整には限界があるという問題がある（例えば、特許文献２参照）。
【先行技術文献】
【特許文献】
【０００７】
【特許文献１】特開平５−３２３１２４号公報
【特許文献２】特開２０１１−６５９７０号公報
【発明の概要】
【発明が解決しようとする課題】
【０００８】
上述のように、バックライトユニットでは、印刷によるドット状の反射パターンでは、輝度調整に限界があるため、射出成形や押出成形を用いた、光学的機能を有する形状を付与した単一材料からなる導光板を用いることが考えられる。
【０００９】
しかしながら、上記の導光板では、印刷によりドット状の反射パターンを形成する場合とは異なり、インクによる色補正は出来ない。そのため、導光板の側端面に配置された光源からの距離が遠くなるにつれ、導光距離が増加すると、反射を繰り返したときに短波長側での吸収により、黄色く色味変化が生じ、表示装置としての色再現性に問題が生じてしまう。この問題は、表示装置の大型化、コストダウンのための光源数を削減するといったケースでは、より顕著に現れてしまう。
【００１０】
そこで、本発明は、上述の問題を解決するためになされたものであり、色味変化の少ない導光板を提供することを目的とする。
【課題を解決するための手段】
【００１１】
側端面から入射された光を面方向に拡散する導光板であって、出射面と、表面に凹凸パターンを有し、出射面に対向する反射面とを備え、青色色素を含有する熱可塑性樹脂により形成される。
【００１２】
出射面を含む第１の層と、反射面を含み、第１の層に積層される第２の層とを含み、第２の層が青色色素を含有する。
【００１３】
導光板中を導波する光の波長４００ｎｍ、５００ｎｍにおける吸収係数α（ｃｍ-1）が、０．００＜α＜０．１０、波長６００ｎｍにおける吸収係数α（ｃｍ-1）が、０．０５＜α＜０．５０、波長７００ｎｍにおける吸収係数α（ｃｍ-1）が、０．００＜α＜０．５０を満たすことが望ましい。
【００１４】
反射面に形成される凹凸パターンは、光源から側端面と直行する方向に離れるにつれて面積率が漸次増加するように単位ドットを複数配置してなり、単位ドットの高さｈ１と幅Ｗ１の比であるアスペクト比ｈ１／Ｗ１が、０．１≦ｈ１/Ｗ１≦０．５を満たすことが望ましい。
【００１５】
出射面の表面には、凹凸パターンがさらに形成されており、出射面に形成される凹凸パターンは、光源から側端面と直行する方向に特定の単位パターンを複数配置してなり、単位パターンの高さｈ２と幅Ｗ２の比であるアスペクト比ｈ２／Ｗ２が、０．２≦ｈ２／Ｗ２≦０．５を満たすことが望ましい。
【００１６】
本発明に係るバックライトユニットは、上記の導光板を少なくとも備える。
【００１７】
本発明に係る表示装置は、上記のバックライトユニットを少なくとも備える。
【発明の効果】
【００１８】
本発明によれば、色味変化の少ない導光板、バックライトユニットおよび表示装置を提供することができる。
【図面の簡単な説明】
【００１９】
【図１】本発明に係る導光板の構成を示す概略図
【図２】図１に示す導光板を備えたバックライトユニットの構成を示す概略図
【図３】図２に示すバックライトユニットを備えた表示装置の構成を示す概略図
【図４】本発明に係る導光板について色度ｘのコンピュータシミュレーションの結果を示す図
【図５】本発明に係る導光板について色度ｙのコンピュータシミュレーションの結果を示す図
【発明を実施するための形態】
【００２０】
以下、本発明に係る導光板について説明を行う。
【００２１】
図１は、本発明に係る導光板５０の構成を示す概略図である。導光板５０は、略矩形平板状の部材であって、光源が配置される側端面と、出射面５５と、反射面５２とを備える。導光板５０は、側端部に光源を配置することにより、側端面から入射された光を面方向に拡散するエッジライト型の導光板として用いられるものである。
【００２２】
導光板５０に用いる材料は、光源から発する光に対し、光透過性を有する材料であればよい。また、黄色変化を考慮して、光源光に対して反応性のない熱可塑性樹脂であればよい。導光板５０を構成する樹脂は、複層であっても構わないが、異種の材料であると界面での屈折率差による光量ロス生じるため、同種の材料であることが好ましい。導光板５０に用いる材料としては、例えば、光源が可視光の場合、ポリカーボネート樹脂、ポリスチレン樹脂、フッ素系アクリル樹脂、エポキシアクリレート樹脂、メチルスチレン樹脂、フルオレン樹脂、シクロオレフィンポリマー、ポリエチレンテレフタレート、ポリプロピレン、アクリル−スチレン共重合体、スチレン−ブタジエン−アクリロニトリル共重合体、アクリル系樹脂、ＰＭＭＡ（ポリメチルメタアクリレート）などを含む材料が挙げられる。なお、アクリル系樹脂、特にＰＭＭＡ（ポリメチルメタアクリレート）は可視光に対する光透過性が良好なことから、導光板５０の層に用いる主たる材料として好ましい。ここで、主たる材料とは、導光板５０全体の重量における重量比が９０％以上を占める材料のことをいう。
【００２３】
出射面５５の表面には凹凸パターン５４が形成されている。出射面５５の表面に形成される凹凸パターン５４としては、例えば、レンチキュラーレンズ形状、三角プリズム形状を平行配列したパターンなどが好ましく、光源から入射する光に対し、平行な方向に単位パターンが複数配置され、単位パターンの高さｈ２と幅Ｗ２との比であるアスペクト比ｈ２／Ｗ２が、０．２≦ｈ２／Ｗ２≦０．５を満たす形状であることが望ましい。これにより、導光板としての輝度向上と、光の利用効率を向上することが可能である。アスペクト比ｈ２／Ｗ２が、ｈ２／Ｗ２＜０．２の場合、集光効果が不十分のため、輝度向上することができない。また、アスペクト比ｈ２／Ｗ２が、ｈ２／Ｗ２＞０．５の場合、視野角が絞られすぎてしまうため、好ましくない。
【００２４】
一方、反射面５２の表面には、導光板５０の中心部に向かうにつれて密になるように単位ドットを配置してなる凹凸パターン１８１が形成されている。本実施形態では、ドット状の凹凸パターン１８１は、複数の凹部により構成されている。反射面５２の表面に形成される凹凸パターン１８１は、片側の側端面から入射された光を観察者側へ出射させる凹凸パターン（光立ち上げパターン）であることが好ましい。凹凸パターン１８１を、反射面５２に形成することにより、エッジライト型の導光板として活用することが出来る。凹凸パターン１８１としては、光源から入射する光に対し、平行な方向に光源から離れるにつれ面積率が漸次増加するように複数配置された単位ドット形状が好ましく、単位ドットの高さｈ１と幅Ｗ１との比であるアスペクト比ｈ１／Ｗ１が、０．１≦ｈ１／Ｗ１≦０．５を満たす形状であることが望ましい。これにより、導光板としての輝度向上が可能である。アスペクト比ｈ１／Ｗ１が、ｈ１／Ｗ１＜０．１の場合、光立ち上げが弱く、輝度向上が難しい。また、アスペクト比ｈ１／Ｗ１が、ｈ１／Ｗ１＞０．５の場合、光源に近いエリアでの光の立ち上がり量が多くなり、凹凸パターン１８１の面積率を制御しても、光源から離れたエリアでの輝度低下が生じてしまう。ドットは凸形状でもよいが、耐擦性を考慮すると凹形状である方がより好ましい。
【００２５】
なお、凹凸パターン５４および１８１としては、所望する導光板５０の仕様に応じて、例えば、凸状シリンドリカル形状パターン、レンズ形状パターン、三角プリズム形状パターン、ドットパターンなど、適宜光学設計したものを腑形してよい。
【００２６】
更に、本実施形態では、導光板５０は、出射面５５を含む第１の層５８と、第１の層５８に積層され、反射面５２を含む第２の層５９との２層から構成されている。また、反射面５２を含む第２の層５９には、青色色素５１が添加されている。この青色色素５１は、色補正のために添加されており、５００〜７００ｎｍ付近の波長の光を吸収する性質を有する。青色色素５１に一部の波長の光を吸収させることによって、光が導波する際に起こる、黄色変化を抑制することが出来る。
【００２７】
青色色素５１は、導光板５０内で導波する光が黄色変化しないために、導光板５０の層中に添加される。青色色素５１として、例えば、ウルトラマリン青顔料、瑠璃顔料、岩群青顔料、紺青顔料、コバルト青顔料、マンガン青顔料、フタロシアニン顔料、アントラキノン系などの青色染料などを用いることができる。しかしながら、上記で挙げた顔料は、アントラキノン系などの青色染料よりも耐熱性が高いため、熱可塑性樹脂に添加することを考えた場合には好ましいが、透過率を考慮した場合には、アントラキノン系などの青色染料が好ましい。
【００２８】
また、青色色素５１を含まない構成の導光板中を導波する光の波長４００ｎｍ、５００ｎｍ、６００ｎｍ、７００ｎｍにおける吸収係数α（ｃｍ-1）＝０．００としたとき、青色色素５１を含む構成である導光板５０中を導波する光の波長４００ｎｍ、５００ｎｍにおける吸収係数α（ｃｍ-1）が、０．００＜α＜０．１０であり、導光板５０中を導波する光の波長６００ｎｍにおける吸収係数α（ｃｍ-1）が、０．０５＜α＜０．５０であり、導光板５０中を導波する光の波長７００ｎｍにおける吸収係数α（ｃｍ-1）が、０．００＜α＜０．５０であることを満たすように、青色色素５１の粒径、添加量などを制御することが好ましい。導光板５０に入射した光は、青色色素５１に衝突・吸収されながら導光板５０中を導波する。吸収係数α（ｃｍ-1）は、以下に示す式（１）により求められる。
【００２９】
【数１】
2014086387.tif 000003
ここで、Ｔは分光透過率（単位の次元は％）、ｘは光の青色色素の吸収距離（単位の次元はｃｍ）である。
【００３０】
また、導光板５０は、押し出し法によって、製造することが好ましい。押し出し法では、共押し出し法により、複層に用いる材料を積層させて押し出すことができる。また、凹凸パターンが彫刻された金型ロールを用いることにより、出射面５５と反射面５２との表面にインラインで、凹凸パターン５４および凹凸パターン１８１を付与することができる。このため、連続的に導光板５０を製造することが出来る。
【００３１】
なお、本実施形態では、導光板５０は、第１の層５８と、第２の層５９とが積層された２層構成の例を説明したが、単層構成でもよいし、３層以上の複層構成でも良い。導光板５０が単層構成の場合は、導光板５０の全体に青色色素５１が分散していても良いし、局所的に分散していても良い。また、導光板５０が複層構成の場合は、いずれかの少なくとも１層に青色色素５１が分散していれば良い。
【００３２】
以下、本発明に係る導光板を備えたバックライトユニットについて説明を行う。
【００３３】
図２は、導光板５０を備えたバックライトユニット２の構成を示す概略図である。バックライトユニット２は、ランプハウス６と、偏光光学シート３１と、集光光学シート３３と、拡散光学シート３５とを備える。ランプハウス６は、導光板５０と、導光板５０の両端の側端部である光入射面５６に設けられた光源１７６と、導光板５０の反射面５２の下方に設けられたリフレクタ６０とを備え、出射面５５から光を出射する。
【００３４】
光源１７６には、用途および仕様により、所望する特性の光を発する公知の光源を適宜用いることができる。光源１７６としては、例えば、蛍光管、冷陰極管、熱陰極管、外部電極管、ＬＥＤ、有機ＥＬ、無機ＥＬなどの光源を用いることができる。
【００３５】
バックライトユニット２に対し、配置する光源１７６の個数は、仕様に応じて適宜決めてよく、少なくとも一つ以上備えていればよい。特に、光源１７６が、ＬＥＤ光源のような点光源の場合、複数の光源１７６を配置することが好ましい。光源１７６として、例えば、列状に配置されたＬＥＤ群、列状に配置された半導体レーザー群を用いることができる。また、複数の光源１７６を配置する場合、導光板５０を囲むように周囲に配置してもよい。例えば、１）導光板５０の１つの側端面に対向するように光源１７６を配置する構成、２）導光板５０の２つの側端面に対向するように光源１７６を配置する構成、３）導光板５０の３つの側端面に対向するように光源１７６を配置する構成、４）導光板５０の４つの側端面に対向するように光源１７６を配置する構成のいずれであってもよい。
【００３６】
また、光源１７６を配置するにあたり、光源１７６の厚みは、導光板５０の厚みと同程度であることが好ましい。光源１７６の厚みを、導光板の厚みと同程度にすることにより、エッジライト型の導光板として導光板５０の側端面に光源を配置したとき、光源１７６からの光をロスすることなく、導光板５０内に導光することが出来る。
【００３７】
図２に示すバックライトユニット２では、光学シートは３種配置されており、観察面方向Ｓから見て、偏光機能を有する偏光光学シート３１と、光を均一に広げるようにプリズム状パターン４３が平行に配列された集光光学シート３３と、集光機能を有するように透明基材４１上にレンズパターン４３ａを成形した拡散光学シート３５とが、この順で配置されている。しかしながら、光学シートの組み合わせ、種類、積載順序、数は限定されるものではない。また、光学シートはバックライトユニット２の必須の構成ではなく、バックライトユニット２とは別体で光学シートを設けてもよい。また、バックライトユニット２に光学シートを設けなかった場合、バックライトユニット２は、ランプハウス６そのものとなる。
【００３８】
尚、バックライトユニット２において、導光板５０の出射面５５の上方に配置される光学シートは、公知の光学シートを、表示性能の観点から適宜組み合わせることができる。また、光学シートは、所望の輝度と視野角を得られるように複数種類組み合わせてもよい。
【００３９】
光学シートとして、例えば、断面が三角形状の単位プリズムが一方向に一定のピッチで配列されたシートを用いてもよい。単位プリズムは入射する光の波長に比較して大きいサイズ（ピッチ）であることより、"軸外（ｏｆｆ−ａｘｉｓ）"からの光を集光し、この光を視聴者に向けて"軸上（ｏｎ−ａｘｉｓ）"に方向転換（ｒｅｄｉｒｅｃｔ）または"リサイクル（ｒｅｃｙｃｌｅ）"することが出来る。
【００４０】
また、光学シートとして、例えば、凸状シリンドリカルレンズが並列されたレンチキュラーレンズ、マトリックス状に配置されたマイクロレンズなどが形成されたシートを用いてもよい。このとき、レンズ形状は必要な集光性能に応じて、周知のレンズ面形状、例えば、球面、楕円面などを採用してもよい。また、集光効率を向上するために、楕円面を基準面とし高次項により補正を加えた非球面形状としたものを採用してもよい。
【００４１】
リフレクタ６０として、例えば、ＰＥＴやＰＰなどにフィラーを混練後延伸することによりボイドを形成して反射率を高めた樹脂シート、透明もしくは白色の樹脂シート表面にアルミ蒸着などで鏡面を形成したシート、アルミなどの金属箔もしくは金属箔を担持した樹脂シート、表面に十分な反射性を有する金属薄板、などを用いることができる。光反射性を有するリフレクタ６０を配置することにより、反射面５２側から抜け出てしまった光を出射面側へ反射することができ、光取り出し効率を向上させることができる。しかしながら、図２では、導光板５０の反射面５２の下方に、光反射性を有するリフレクタ６０を配置した構成となっているが、リフレクタ６０は、バックライトユニット２およびランプハウス６の必須の構成ではない。
【００４２】
以下、本発明の表示装置について説明を行う。
【００４３】
図３は、バックライトユニット２を備えた表示装置１の構成を示す概略図である。表示装置１は、観察面方向Ｓから見て順に、液晶装置３と、バックライトユニット２とを備える。液晶装置３は、２枚の偏光板９の間に画像表示素子１０が挟持されて構成されている。
【００４４】
画像表示素子１０には、複数の画素が配列されている。画像表示素子１０に、配列されている各画素により所望する画像を表示画像として表示することができる。画像表示素子１０としては、例えば、液晶表示素子、カラーフィルタを備えた液晶表示素子、有機ＥＬ素子、無機ＥＬ素子、フィルムなどを用いることができる。画像表示素子１０として用いる画像表示素子により、表示装置１は、投射スクリーン装置、プラズマディスプレイ、ＥＬディスプレイ、液晶表示装置などとなる。
【００４５】
図３において、光源１７６から出射された光の一部は直接、導光板５０に入射し、また、他の光はリフレクタ６０で反射されて、導光板５０に入射する。導光板５０に入射した光は、導光板５０の内部を通過して直接的に、または、凹凸パターン１８１によって反射されて、出射面５５から出射する。導光板５０から出射した光は、拡散光学シート３５と、集光光学シート３３と、偏光光学シート３１とを通過する。偏光光学シート３１を通過した光は、液晶装置３で、画像信号に基づいて、駆動部（図示せず）によって制御された各画素領域の偏光状態に応じた所定の画素領域からの光が、表示光として透過され、観察面方向Ｓから観察したとき画像表示が行われる。
【実施例】
【００４６】
以下に、本発明の具体的な実施例について説明する。しかしながら、本発明は実施例のみに限定されるものではない。
【００４７】
＜シミュレーション＞
導光板において、導光板中の光の吸収係数α（ｃｍ-1）と、色変化、輝度およびユニフォーミティとの関係について、コンピュータを用いたシミュレーションを行った。条件設定を以下に示す。
【００４８】
（導光板の設定）
シミュレーションに用いる導光板について、以下のように設定した。
出射面：ＰＭＭＡ樹脂（屈折率：１．４９、凹凸パターン：レンチキュラーレンズパターン、高さｈ２と幅Ｗ２のアスペクト比：ｈ２／Ｗ２＝０．３３）
反射面：ＰＭＭＡ樹脂（屈折率：１．４９、凹凸パターン：ドットパターン、高さｈ１と幅Ｗ１のアスペクト比：ｈ１／Ｗ１＝０．２８）
総厚み：３ｍｍ。
【００４９】
（変数の設定）
導光板の反射面を構成する層に含まれる青色色素について、吸収係数を変数として設定した。なお、比較例１として、青色色素を含まない構成の導光板を用意した。ケース１〜４、比較例１および２に設定した、波長４００ｎｍ、５００ｎｍ、６００ｎｍ、７００ｎｍにおける吸収係数α（ｃｍ-1）を表１に示す。
【００５０】
【表１】
2014086387.tif 000004
【００５１】
（シミュレーションによる輝度評価）
上記で設定した導光板を、光源が画面両短辺に配置されている、ＳＡＭＳＵＮＧ製４０液晶テレビＵＮ４０Ｄ６９００ＷＦ（水平視野方向８９０．９ｍｍ幅）のバックライトユニットに組み込んだ設定とし、観察面の色味変化Δｘｙ、輝度およびユニフォーミティを評価した。色味変化に関しては、導光板の画面垂直方向中心位置の画面水平方向に６分割したエリアの色度ｘ、ｙと光源側端部における色度ｘ、ｙからの最大のｘ、ｙ変化量をΔｘｙとして算出した。正面輝度は比較例１の導光板を組み込んだ設定の正面輝度を１００％とし、ケース１〜４および比較例２の導光板を組み込んだ設定と、比較例１の導光板を組み込んだ設定との輝度値の差を算出した。ユニフォーミティは、画面水平方向を６分割、画面垂直方向を１０分割したエリアの最小輝度を最大輝度で除すことで算出した。積層される光学シートとして、評価に用いた液晶テレビに搭載されていた、マイクロレンズシート、プリズムシート、拡散フィルムを用いた。
【００５２】
（シミュレーション結果）
上記のシミュレーション結果を図３、図４および表２に示す。
【００５３】
【表２】
2014086387.tif 000005
【００５４】
図４は、画面水平方向の色度ｘのコンピュータシミュレーションの結果を示すグラフである。また、図５は、画面水平方向の色度ｙのコンピュータシミュレーションの結果を示すグラフである。図４および図５において、横軸は、画面水平方向（ｍｍ）を示し、０が光源位置である。また、縦軸は、それぞれ色度ｘ、ｙを示す。図４および図５より、色度ｘ、ｙともに比較例１においては、光源から一番距離が離れた中心部で両端部との色味変化が大きいことがわかる。また、図４および図５において、色度ｘ、ｙが増加していることから、色味は黄色に変化している。ケース１〜４のように、波長４００ｎｍ、５００ｎｍにおける吸収係数α（ｃｍ-1）が、０．００＜α＜０．１０であり、波長６００ｎｍにおける吸収係数α（ｃｍ-1）が、０．０５＜α＜０．５０であり、波長７００ｎｍにおける吸収係数α（ｃｍ-1）が、０．００＜α＜０．５０であると、色味変化が改善されていることが分かる。比較例２のように、波長４００ｎｍ、５００ｎｍにおける吸収係数α（ｃｍ-1）が、α＞０．１０となり、波長６００ｎｍにおける吸収係数α（ｃｍ-1）が、α＞０．５０となり、波長７００ｎｍにおける吸収係数α（ｃｍ-1）が、α＞０．５０となってしまうと、吸収係数α（ｃｍ-1）が高いため（導光板の反射面を構成する層に含まれる青色色素が過剰となるため）、中心部でのｘ,ｙが減少し、色味は青色側に変化し過ぎてしまうため、好ましくない。
【００５５】
表２は、ケース１〜４、比較例１および２における、色味変化Δｘｙ、正面輝度、ユニフォーミティとのシミュレーション結果を示すものである。表１、および表２より、ケース１〜４は、比較例１と比べ、輝度低下を抑制しつつ、色味変化を改善し、さらにはユニフォーミティも向上することが確認された。比較例２に関しては、吸収係数が高くなるため、比較例１と比べ、ユニフォーミティは向上するが、輝度低下が大きくなるため、好ましくない。
【００５６】
以上のシミュレーション結果から、導光板中に入射する光の波長４００ｎｍ、５００ｎｍにおける吸収係数α（ｃｍ-1）が、０．００＜α＜０．１０であり、波長６００ｎｍにおける吸収係数α（ｃｍ-1）が０．０５＜α＜０．５０、波長７００ｎｍにおける吸収係数α（ｃｍ-1）が０．００＜α＜０．５０を満たすことにより、輝度低下を抑制しつつ、色味変化を改善し、更にはユニフォーミティも向上することが示唆された。
【００５７】
次に、導光板を実際に作製し、輝度評価を行った。
【００５８】
＜導光板の作製＞
押し出しダイに出射面／反射面の材料を入れ、２層の共押し出しをし、出射面および反射面に凹凸パターンを賦形し、押し出し法により導光板を製造した。以下、用いた材料および導光板の仕様について示す。
【００５９】
＜比較例３＞
（導光板の材料）
比較例３として、青色色素を含まない導光板を以下の材料および仕様で作製した。
出射面：ＰＭＭＡ樹脂（製品名：三菱レイヨン製アクリペット（登録商標）ＴＦ９、ＭＦＲ＝２０、凹凸パターン：レンチキュラーレンズパターン）
反射面：ＰＭＭＡ樹脂（製品名：三菱レイヨン製アクリペットＴＦ９、ＭＦＲ＝２０、凹凸パターン：ドットパターン）
総厚み：３ｍｍ。
【００６０】
（輝度評価）
上述で作製した導光板を、光源が導光板側端面に位置するようにバックライト内に配置し、観察面側から色度および輝度を測定した。このとき、ＬＥＤ光源液晶ＴＶ（ＳＡＭＳＵＮＧ製４０液晶テレビＵＮ４０Ｄ６９００ＷＦ）のバックライトユニットの系を用いて評価を行った。また、測定には超低輝度分光放射計：ＳＲ−ＵＬ２（トプコン製）を用いた。測定値から、色味変化、正面輝度、ユニフォーミティを、シミュレーションと同様に算出した。
【００６１】
＜比較例４＞
比較例３で作製した導光板において、全て波長における吸収係数α（ｃｍ-1）を、α＝０．００としたとき、導光板の反射面のＰＭＭＡ樹脂中に青色色素（大日精化工業製紺青顔料：６７１紺青）を添加する構成だけを変更し、それ以外は比較例３と同様に導光板を作製した。作製した導光板において、光の波長４００ｎｍ、５００ｎｍ、６００ｎｍ、７００ｎｍにおける吸収係数α（ｃｍ-1）を、表３の比較例４に示す値となるように顔料添加量を調整し、色度および輝度の測定を行った。
【００６２】
＜実施例１〜３＞
比較例４と同様に導光板を作製し、色度および輝度の測定を行った。
ただし、吸収係数α（ｃｍ-1）を、表３にそれぞれ示す値となるように顔料添加量を調整し、色度および輝度の測定を行った。
【００６３】
【表３】
2014086387.tif 000006
【００６４】
（色味変化、正面輝度、ユニフォーミティ評価結果）
実施例１〜３、比較例３および４で作製した導光板の色味変化、正面輝度、ユニフォーミティの評価結果を表４に示す。
【００６５】
【表４】
2014086387.tif 000007
【００６６】
表４より、シミュレーション結果と同様に、青色色素を含み、波長４００ｎｍ、５００ｎｍにおける吸収係数α（ｃｍ-1）が、０．００＜α＜０．１０であり、波長６００ｎｍにおける吸収係数α（ｃｍ-1）が、０．０５＜α＜０．５０であり、波長７００ｎｍにおける吸収係数α（ｃｍ-1）が、０．００＜α＜０．５０である実施例１〜３の導光板は、青色色素を含まない比較例３と比較して、色味変化を改善することが確認された。また、青色色素を含むが、波長４００ｎｍ、５００ｎｍにおける吸収係数α（ｃｍ-1）が、α＞０．１０となり、波長６００ｎｍにおける吸収係数α（ｃｍ-1）が、α＞０．５０となり、波長７００ｎｍにおける吸収係数α（ｃｍ-1）が、α＞０．５０となっている比較例４の導光板は、青色色素を含まない比較例３と比較して、ユニフォーミティは向上するが、輝度低下が大きくなるため好ましくない。以上より、波長４００ｎｍ、５００ｎｍにおける吸収係数α（ｃｍ-1）を、０．００＜α＜０．１０の範囲に調整し、波長６００ｎｍにおける吸収係数α（ｃｍ-1）を、０．０５＜α＜０．５０の範囲に調整し、波長７００ｎｍにおける吸収係数α（ｃｍ-1）を、０．００＜α＜０．５０の範囲に調整することで、正面輝度低下も抑え、ユニフォーミティも向上することが可能なことが確認された。
【００６７】
以上より、実際に作製された実施例１〜３の導光板は、シミュレーション結果と同様の傾向を示すことが確認された。
【産業上の利用可能性】
【００６８】
本発明に係る導光板は、光源からの入射光を面方向に拡散する用途に対し広範に利用することができる。例えば、フラットパネルディスプレイに代表される画像表示装置、液晶表示装置、カラーノートＰＣ（パーソナルコンピュータ）、照明具、建材などに有用である。
【符号の説明】
【００６９】
１    表示装置
２    バックライトユニット
３    液晶装置
６    ランプハウス
９    偏光板
１０    画像表示素子
３１    偏光光学シート
３３    集光光学シート
３５    拡散光学シート
４１    透明基材
４３    プリズム状パターン
４３ａ    レンズパターン
５０    導光板
５１    青色色素
５２    反射面
５４、１８１    凹凸パターン
５５    出射面
５６    光入射面
５８    第１の層
５９    第２の層
６０    リフレクタ
１７６    光源
【図１】
2014086387.tif 000008
【図２】
2014086387.tif 000009
【図３】
2014086387.tif 000010
【図４】
2014086387.tif 000011
【図５】
2014086387.tif 000012